(57)【要約】      （修正有）【課題】６００から６６０ｎｍのピーク波長を有する調節可能な発光スペクトルを示し、好ましくは、さらに、１００から１５０℃の動作温度で高効率を示す、更なる赤色蛍光体の提供【解決手段】次式で示される赤色蛍光体が提供される。Ｍ（Ｉ）ｅＭ（ＩＩ）ｆＭ（ＩＩＩ）ｇＳｉｊＮｕＣｘＯｗＨｖ：ｚＡ（１）（式中、Ｍ（Ｉ）は、少なくとも１種の一価のカチオンであり；Ｍ（ＩＩ）は、少なくとも１種の二価のカチオンであり；Ｍ（ＩＩＩ）は、少なくとも１種の三価のカチオンであり；Ｈは、一価のハロゲンアニオンであり、Ａは、少なくとも１種の発光活性化剤であり；０＜ｅ≦０．５；０．５≦ｆ≦１；０．５≦ｇ≦１；１≦ｊ＜１．５；０＜ｕ＜３；０＜ｘ≦２；０＜ｗ≦０．７５；０＜ｖ＜１；０＜（ｘ＋ｗ）＜３；ｘ≠ｗ；および、０＜ｚ≦０．５である）該赤色蛍光体を含む照明装置も提供される。【選択図】図２
2014055293.tif 000002
【特許請求の範囲】
【請求項１】
式（１）
Ｍ（Ｉ）ｅＭ（ＩＩ）ｆＭ（ＩＩＩ）ｇＳｉｊＮｕＣｘＯｗＨｖ：ｚＡ  （１）
（式中、Ｍ（Ｉ）は、少なくとも１種の一価のカチオンであり；Ｍ（ＩＩ）は、少なくとも１種の二価のカチオンであり；Ｍ（ＩＩＩ）は、少なくとも１種の三価のカチオンであり；Ｈは、一価のハロゲンアニオンであり；Ａは、少なくとも１種の発光活性化剤であり；０＜ｅ≦０．５；０．５≦ｆ≦１；０．５≦ｇ≦１；１≦ｊ＜１．５；０＜ｕ＜３；０＜ｘ≦２；０＜ｗ≦０．７５；０＜ｖ＜１；０＜（ｘ＋ｗ）＜３；ｘ≠ｗ；および、０＜ｚ≦０．５である）
で表される無機化合物を含む、赤色蛍光体。
【請求項２】
前記無機化合物が、式（２）
Ｌｉｅ（ＣａａＳｒｂ）ｆＡｌｇＳｉｊＮｕＣｘＯｗＨｖ：ｚＡ  （２）
（式中、Ａは、少なくとも１種の発光活性化剤であり；０＜ｅ≦０．５；０≦ａ≦１；０≦ｂ≦１；（ａ＋ｂ）≦１；０．５≦ｆ≦１；０．５≦ｇ≦１；１≦ｊ≦１．５；０＜ｕ＜３；０＜ｘ≦２；０＜ｗ≦０．７５；０＜（ｘ＋ｗ）＜３；ｘ≠ｗ；０＜ｖ≦１；および、０＜ｚ≦０．５である）
で表される、請求項１に記載の赤色蛍光体。
【請求項３】
ＡがＥｕ２＋である、請求項２に記載の赤色蛍光体。
【請求項４】
（１−ｅ）≦ｆ≦１；（１−ｅ）≦ｇ≦１；１≦ｊ≦（１＋ｅ）；ｕ＝｛３−（４ｘ／３）−ｈ｝；および、０．９＊｛（３ｚ／２）−（ｖ／２）｝≦ｗ≦１．１＊｛（３ｚ／２）−（ｖ／２）｝である、請求項３に記載の赤色蛍光体。
【請求項５】
｛１−（２ｅ）｝≦ｆ≦１；ｇ＝１；ｊ＝１；ｕ＝｛３−（４ｘ／３）−ｚ｝；および、｛０．９＊（３ｚ／２）−（ｖ／２）｝≦ｗ≦｛１．１＊（３ｚ／２）−（ｖ／２）｝である、請求項３に記載の赤色蛍光体。
【請求項６】
前記赤色蛍光体が、２００ｎｍから６００ｎｍまでの間にピーク波長Ｐλｓｏｕｒｃｅを有する発光スペクトルを示す光源からの励起によって、６００ｎｍから６６０ｎｍまでの間にピーク波長Ｐλｐｈｏｓｐｈｏｒを有する発光スペクトルを示す、請求項１に記載の赤色蛍光体。
【請求項７】
表面処理をさらに含み、前記表面処理が前記無機化合物の表面に適用されている、請求項１に記載の赤色蛍光体。
【請求項８】
請求項１に記載の赤色蛍光体および液体キャリアを含み、前記赤色蛍光体が前記液体キャリア中に分散されている、蛍光体組成物。
【請求項９】
光源発光スペクトルを有する光を生じさせる光源、および
請求項１に記載の赤色蛍光体である第１の光源発光スペクトル調節剤
を含み、
前記赤色蛍光体が前記光源に放射的に結合されている、
白色光を発光するための照明装置。
【請求項１０】
前記光源発光スペクトルが２００から６００ｎｍまでの間にピーク波長Ｐλｓｏｕｒｃｅを有し、および前記光源により生じた光に曝されることによる前記赤色蛍光体の励起によって、前記赤色蛍光体が６００から６６０ｎｍまでの間にピーク波長Ｐλｐｈｏｓｐｈｏｒを有する発光スペクトルを示す、請求項９に記載の照明装置。
【発明の詳細な説明】
【技術分野】
【０００１】
この発明は、米国エネルギー省の認可番号ＤＥ−ＥＥ０００３２４５に基づいて、米国政府支援により行われた。米国政府は、この発明における特定の権利を有し得る。
【０００２】
本発明は、赤色蛍光体および、照明用途、特に発光ダイオードの照明装置におけるその使用に関する。
【背景技術】
【０００３】
蛍光体変換ＬＥＤ（ｐｃＬＥＤ）は、光源として青色ＬＥＤチップを使用し、白色光を生じるための１種以上の蛍光体を使用する。ｐｃＬＥＤ技術に基づくデバイスは、固体照明用途における一般的な使用のための基礎的なデバイスとなろうとしている。それでもなお、固体照明の市場により設定される性能仕様を達成するために、大幅な進歩が必要とされる。
【０００４】
ｐｃＬＥＤデバイスは、青色ＬＥＤチップにより発せられる発光スペクトルを使用して、含まれる蛍光体を励起することにより、単一のＬＥＤから白色光の発光を作り出す。青色ＬＥＤチップにより発せられる発光スペクトルは、含まれる蛍光体を励起し、ついで、白色光を生じさせるために、青色ＬＥＤチップの発光スペクトルを組み合わせる発光スペクトルを生じさせる。青色ＬＥＤチップおよび含まれる蛍光体の色調整が、ｐｃＬＥＤデバイスの有効性および最適化に関して重要であることを、認識することが重要である。したがって、向上された色調整能を有するｐｃＬＥＤデバイス製品を提供するために、蛍光体開発が継続的に必要性とされている。
【０００５】
また、従来のｐｃＬＥＤデバイス設計で使用される蛍光体は、青色ＬＥＤ光源にごく近接して配置される。結果として、光の発生中に、これらの蛍光体は、上昇した温度に供される。高出力ＬＥＤチップにより示される接合部温度は、典型的に、１００から１５０℃の範囲である。このような上昇した温度では、蛍光体の結晶は、高い振動によって励起状態にある。このような高い振動による励起状態に置かれた場合、その励起エネルギーは、蛍光体から所望のルミネッセンス発光をもたらすよりもむしろ、非発光性緩和による更なる熱の発生をもたらし得る。固体照明の市場用の工業的に確立された性能仕様を達成するために、この熱発生は、近年のｐｃＬＥＤデバイスの無力化の一因となる、危険なサイクルをもたらす状態を悪化させる。したがって、一般的な照明用のｐｃＬＥＤデバイスの良好な開発は、１００から１５０℃の温度で高効率に動作し得る蛍光体の特定を必要とする。
【０００６】
窒化物ベースの蛍光体が、ｐｃＬＥＤデバイスに使用するために提案されてきた。ｐｃＬＥＤデバイスにおいて生じる高温での優れた発光性能のためである。このような窒化物ベースの蛍光体としては、例えば、金属窒化ケイ素ベースの蛍光体があげられる。これらの蛍光体材料の母体結晶は、構造の骨格として、主に、Ｓｉ−Ｎ、Ａｌ−Ｎの化学結合およびそれらの混合結合からなる。これらの結合は安定であると同時に、ケイ素と炭素との間の化学結合（Ｓｉ−Ｃ）は、より高い結合エネルギーを有するため、より高い熱安定性および化学的安定性を有する。さらに、炭素は、多くの金属原子と非常に安定した化学結合を形成する。
【０００７】
しかしながら、炭素または炭化物の結晶性蛍光体材料への導入は、以前は、発光特性に有害であると考えられてきた。種々の金属炭化物の暗い物体色は、多くの場合、発光の吸収または消光のもとであり得る。また、前駆体として炭素または炭化物を使用する特定の蛍光体調製において残存する、未反応の炭素または炭化物は、蛍光体の発光強度を低下させ得る。
【０００８】
炭窒化物蛍光体は、母体結晶中に炭素、ケイ素、ゲルマニウム、窒素、アルミニウム、ホウ素および他の金属を含み、発光活性化剤として１種以上の金属ドーパントを含み得る。この分類の蛍光体は、近紫外線（ｎＵＶ）または青色光を、可視スペクトル範囲、例えば、青色、緑色、黄色、オレンジ色および赤色の光中の他の光に変換可能な、カラーコンバータとして、近年表れてきた。炭窒化物蛍光体の母体結晶は、−Ｎ−Ｓｉ−Ｃ−、−Ｎ−Ｓｉ−Ｎ−および−Ｃ−Ｓｉ−Ｃ−のネットワークを含み、このネットワークにおいて、Ｓｉ−ＣおよびＳｉ−Ｎの強力な共有結合が、構造の主要な構造ブロックとして機能する。一般的に、Ｓｉ−Ｃ結合により形成されるネットワーク構造は、可視光スペクトル領域全体に強力な吸収を有する。このため、以前は、高効率蛍光体用の母材に使用するのは不適切と考えられてきた。
【０００９】
特定の炭窒化物蛍光体では、特に、蛍光体が、比較的高い温度（例えば、２００℃から４００℃）に供された場合、炭素は、蛍光体の発光を消光するよりむしろ、向上させ得る。所望の発光スペクトルの波長範囲における特定のケイ素炭窒化物蛍光体の反射率は、炭素量の増加と同時に向上する。これらの炭窒化物蛍光体は、発光の優れた熱安定性および高い発光効率を示すと報告されてきた。
【００１０】
ｐｃＬＥＤデバイスに使用するために設計された炭窒化物ベースの蛍光体の１種のファミリーは、Ｌｉらによる米国特許出願公開第２０１１／０２７９０１６号に開示されている。Ｌｉらには、化学量論的な炭窒化物蛍光体および、同蛍光体を使用する発光デバイスが記載されており、炭窒化物ベースの蛍光体のファミリーは、下記のように表される。
Ｃａ１−ｘＡｌｘ−ｘｙＳｉ１−ｘ＋ｘｙＮ２−ｘ−ｘｙＣｘｙ：Ａ  （１）；
Ｃａ１−ｘ−ｚＮａｚＭ（ＩＩＩ）ｘ−ｘｙ−ｚＳｉ１−ｘ＋ｘｙ＋ｚＮ２−ｘ−ｘｙＣｘｙ：Ａ  （２）；
Ｍ（ＩＩ）１−ｘ−ｚＭ（Ｉ）ｚＭ（ＩＩＩ）ｘ−ｘｙ−ｚＳｉ１−ｘ＋ｘｙ＋ｚＮ２−ｘ−ｘｙＣｘｙ：Ａ  （３）；
Ｍ（ＩＩ）１−ｘ−ｚＭ（Ｉ）ｚＭ（ＩＩＩ）ｘ−ｘｙ−ｚＳｉ１−ｘ＋ｘｙ＋ｚＮ２−ｘ−ｘｙ−２ｗ／３ＣｘｙＯｗ−ｖ／２Ｈｖ：Ａ  （４）；および、
Ｍ（ＩＩ）１−ｘ−ｚＭ（Ｉ）ｚＭ（ＩＩＩ）ｘ−ｘｙ−ｚＳｉ１−ｘ＋ｘｙ＋ｚＮ２−ｘ−ｘｙ−２ｗ／３―ｖ／３ＣｘｙＯｗＨｖ：Ａ  （４ａ）
０＜ｘ＜１、０＜ｙ＜１、０≦ｚ＜１、０≦ｖ＜１、０＜ｗ＜１、（ｘ＋ｚ）＜１、ｘ＞（ｘｙ＋ｚ）および０＜（ｘ−ｘｙ−ｚ）＜１；Ｍ（ＩＩ）は、少なくとも１種の二価のカチオンであり；Ｍ（Ｉ）は、少なくとも１種の一価のカチオンであり；Ｍ（ＩＩＩ）は、少なくとも１種の三価のカチオンであり；Ｈは、少なくとも１種の一価のアニオンであり、Ａは、結晶構造にドープされた発光活性化剤である。
【先行技術文献】
【特許文献】
【００１１】
【特許文献１】米国特許出願公開第２０１１／０２７９０１６号明細書
【発明の概要】
【発明が解決しようとする課題】
【００１２】
それにもかかわらず、向上された色調整能を有するｐｃＬＥＤデバイス製品を提供する蛍光体が継続的に必要性とされている。特に、６００から６６０ｎｍのピーク波長を有する調節可能な発光スペクトルを示し、好ましくは、さらに、１００から１５０℃の動作温度で高効率を示す、更なる赤色蛍光体の提供が、継続的に必要とされている。
【課題を解決するための手段】
【００１３】
本発明は、式（１）
Ｍ（Ｉ）ｅＭ（ＩＩ）ｆＭ（ＩＩＩ）ｇＳｉｊＮｕＣｘＯｗＨｖ：ｚＡ  （１）
（式中、Ｍ（Ｉ）は、少なくとも１種の一価のカチオンであり；Ｍ（ＩＩ）は、少なくとも１種の二価のカチオンであり；Ｍ（ＩＩＩ）は、少なくとも１種の三価のカチオンであり；Ｈは、一価のハロゲンアニオンであり、Ａは、少なくとも１種の発光活性化剤であり；０＜ｅ≦０．５；０．５≦ｆ≦１；０．５≦ｇ≦１；１≦ｊ＜１．５；０＜ｕ＜３；０＜ｘ≦２；０＜ｗ≦０．７５；０＜ｖ＜１；０＜（ｘ＋ｗ）＜３；ｘ≠ｗ；および、０＜ｚ≦０．５である）
で表される無機化合物を含む赤色蛍光体を提供する。
【００１４】
本発明は、式（２）
Ｌｉｅ（ＣａａＳｒｂ）ｆＡｌｇＳｉｊＮｕＣｘＯｗＨｖ：ｚＡ  （２）
（式中、Ａは、少なくとも１種の発光活性化剤であり；０＜ｅ≦０．５；０≦ａ≦１；０≦ｂ≦１；（ａ＋ｂ）≦１；０．５≦ｆ≦１；０．５≦ｇ≦１；１≦ｊ≦１．５；０＜ｕ＜３；０＜ｘ≦２；０＜ｗ≦０．７５；０＜（ｘ＋ｗ）＜３；ｘ≠ｗ；０＜ｖ≦１；および、０＜ｚ≦０．５である）
で表される無機化合物を含む赤色蛍光体を提供する。
【００１５】
本発明は、式（２）
Ｌｉｅ（ＣａａＳｒｂ）ｆＡｌｇＳｉｊＮｕＣｘＯｗＨｖ：ｚＥｕ２＋  （２）
（式中、０＜ｅ≦０．５；０≦ａ≦１；０≦ｂ≦１；（ａ＋ｂ）≦１；（１−ｅ）≦ｆ≦１；（１−ｅ）≦ｇ≦１；１≦ｊ≦（１＋ｅ）；ｕ＝｛３−（４ｘ／３）−ｚ｝；０＜ｘ≦２；０．９＊｛（３ｚ／２）−（ｖ／２）｝≦ｗ≦１．１＊｛（３ｚ／２）−（ｖ／２）｝；０＜（ｘ＋ｗ）＜３；ｘ≠ｗ；０＜ｖ≦１；および、０＜ｚ≦０．５である）
で表される無機化合物を含む赤色蛍光体を提供する。
【００１６】
本発明は、式（２）
Ｌｉｅ（ＣａａＳｒｂ）ｆＡｌｇＳｉｊＮｕＣｘＯｗＨｖ：ｚＥｕ２＋  （２）
（式中、０＜ｅ≦０．５；０≦ａ≦１；０≦ｂ≦１；（ａ＋ｂ）≦１；（１−ｅ）≦ｆ≦１；（１−ｅ）≦ｇ≦１；１≦ｊ≦（１＋ｅ）；ｕ＝｛３−（４ｘ／３）−ｚ−（ｖ／３）｝；０＜ｘ≦２；｛０．９＊（３ｚ／２）｝≦ｗ≦｛１．１＊（３ｚ／２）｝；０＜（ｘ＋ｗ）＜３；ｘ≠ｗ；０＜ｖ≦１；および、０＜ｚ≦０．５である）
で表される無機化合物を含む赤色蛍光体を提供する。
【００１７】
本発明は、式（２）
Ｌｉｅ（ＣａａＳｒｂ）ｆＡｌｇＳｉｊＮｕＣｘＯｗＨｖ：ｚＥｕ２＋  （２）
（式中、０＜ｅ≦０．５；０≦ａ≦１；０≦ｂ≦１；（ａ＋ｂ）≦１；（１−ｅ）≦ｆ≦１；（１−ｅ）≦ｇ≦１；１≦ｊ≦（１＋ｅ）；ｕ＝｛３−（４ｘ／３）−ｚ｝；０．９＊｛２−（ｖ／４）｝≦ｘ≦１．１＊｛２−（ｖ／４）｝；｛０．９＊（３ｚ／２）｝≦ｗ≦｛１．１＊（３ｚ／２）｝；０＜（ｘ＋ｗ）＜３；ｘ≠ｗ；０＜ｖ≦１；および、０＜ｚ≦０．５である）
で表される無機化合物を含む赤色蛍光体を提供する。
【００１８】
本発明は、式（２）
Ｌｉｅ（ＣａａＳｒｂ）ｆＡｌｇＳｉｊＮｕＣｘＯｗＨｖ：ｚＥｕ２＋  （２）
（式中、０＜ｅ≦０．５；０≦ａ≦１；０≦ｂ≦１；（ａ＋ｂ）≦１；｛１−（２ｅ）｝≦ｆ≦１；ｇ＝１；ｊ＝１；ｕ＝｛３−（４ｘ／３）−ｚ｝；０＜ｘ≦２；｛０．９＊（３ｚ／２）−（ｖ／２）｝≦ｗ≦｛１．１＊（３ｚ／２）−（ｖ／２）｝；０＜（ｘ＋ｗ）＜３；ｘ≠ｗ；０＜ｖ≦１；および、０＜ｚ≦０．５である）
で表される無機化合物を含む赤色蛍光体を提供する。
【００１９】
本発明は、光源発光スペクトルを有する光を生じさせる光源、および本発明に従う赤色蛍光体である第１の光源発光スペクトル調節剤を含み、前記赤色蛍光体が前記光源に放射的に結合されている、白色光を発光するための照明装置を提供する。
【図面の簡単な説明】
【００２０】
【図１】図１は、比較材料についての、励起スペクトルおよび得られた発光スペクトルを示すグラフである。
【図２】図２は、本発明の赤色蛍光体についての、励起スペクトルおよび得られた発光スペクトルを示すグラフである。
【図３】図３は、本発明の赤色蛍光体についての、励起スペクトルおよび得られた発光スペクトルを示すグラフである。
【図４】図４は、本発明の赤色蛍光体についての、ｘ線回折パターンを示すグラフである。
【図５】図５は、本発明の複数の赤色蛍光体についての、反射スペクトルを示すグラフである。
【図６】図６は、本発明の２つの赤色蛍光体についての、反射スペクトルを示すグラフである。
【図７】図７は、本発明の複数の赤色蛍光体により示される熱消光挙動を示すグラフである。
【図８】図８は、本発明の２つの赤色蛍光体により示される熱消光挙動を示すグラフである。
【発明を実施するための形態】
【００２１】
好ましくは、本発明の赤色蛍光体は、式（１）で表される無機化合物を含む：
Ｍ（Ｉ）ｅＭ（ＩＩ）ｆＭ（ＩＩＩ）ｇＳｉｊＮｕＣｘＯｗＨｖ：ｚＡ  （１）
式中、Ｍ（Ｉ）は、少なくとも１種の一価のカチオンである（好ましくは、Ｍ（Ｉ）は、Ｌｉ、Ｎａ、Ｋ、Ｒｂ、Ｃｕ、ＡｇおよびＡｕから選択される少なくとも１種の一価のカチオンであり；より好ましくは、Ｍ（Ｉ）は、Ｌｉ、ＮａおよびＫから選択される少なくとも１種の一価のカチオンであり；最も好ましくは、Ｍ（Ｉ）は、Ｌｉである）。Ｍ（ＩＩ）は、少なくとも１種の二価のカチオンである（好ましくは、Ｍ（ＩＩ）は、Ｂｅ、Ｍｇ、Ｃａ、Ｓｒ、Ｂａ、Ｃｕ、Ｃｏ、Ｎｉ、Ｐｄ、ＺｎおよびＣｄからなる群から選択される少なくとも１種の二価のカチオンであり；より好ましくは、Ｍ（ＩＩ）は、Ｍｇ、ＣａおよびＳｒからなる群から選択される少なくとも１種の二価のカチオンであり；最も好ましくは、Ｍ（ＩＩ）は、ＣａおよびＳｒからなる群から選択される少なくとも１種の二価のカチオンである）。Ｍ（ＩＩＩ）は、少なくとも１種の三価のカチオンである（好ましくは、Ｍ（ＩＩＩ）は、Ｂ、Ａｌ、Ｇａ、Ｉｎ、ＳｃおよびＹからなる群から選択される少なくとも１種の三価のカチオンであり、より好ましくは、Ｍ（ＩＩＩ）は、Ａｌ、ＧａおよびＢからなる群から選択される少なくとも１種の三価のカチオンであり、最も好ましくは、Ｍ（ＩＩＩ）は、Ａｌである）。Ａは、少なくとも１種の発光活性化剤である（好ましくは、Ａは、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｍｎ、ＢｉおよびＳｂからなる金属イオン群から選択される少なくとも１種の発光活性化剤であり、より好ましくは、Ａは、Ｅｕ２＋、Ｃｅ３＋、Ｔｂ３＋、Ｙｂ２＋およびＭｎ２＋からなる金属イオン群から選択される少なくとも１種の発光活性化剤であり、最も好ましくは、Ａは、Ｅｕ２＋を含む）。０＜ｅ≦０．５（好ましくは０＜ｅ≦０．１；より好ましくは０＜ｅ≦０．０７５；最も好ましくは０＜ｅ≦０．０５）；０．５≦ｆ≦１（好ましくは０．５≦ｆ≦０．９８；より好ましくは０．７５≦ｆ≦０．９５；最も好ましくは０．７５＜ｆ≦０．９）；０．５≦ｇ≦１（好ましくは０．５＜ｇ≦０．９８；より好ましくは０．７５≦ｇ≦０．９５；最も好ましくは０．８≦ｇ≦０．９１）；１≦ｊ≦１．５（好ましくは１≦ｊ≦１．２；より好ましくはｊ＝１）；０＜ｕ＜３（好ましくは１≦ｕ＜３；より好ましくは１≦ｕ≦２．８；最も好ましくは１．５≦ｕ≦２．５）；０＜ｘ≦２（好ましくは０．０５＜ｘ≦１．７５；より好ましくは０．１≦ｘ≦１．５；最も好ましくは０．２≦ｘ≦０．７）；０＜ｗ≦０．７５（好ましくは０＜ｗ≦０．３；より好ましくは０．００１≦ｗ≦０．０７５；最も好ましくは０．００１＜ｗ≦０．０５）；０＜（ｘ＋ｗ）＜３；ｘ≠ｗ；および、０＜ｖ≦１（好ましくは０＜ｖ≦０．５；より好ましくは０＜ｖ≦０．１；最も好ましくは０＜ｖ≦０．０５）；および、０＜ｚ≦０．５（好ましくは０＜ｚ≦０．２；より好ましくは０．００１＜ｚ≦０．０５；最も好ましくは０．００１＜ｚ≦０．０１）である。
【００２２】
好ましくは、式（１）で表される無機化合物において、Ａは、母体結晶格子において、モル基準で、Ｍ（ＩＩ）およびＭ（Ｉ）含量の合計と比較して、０．０００１から５０％（より好ましくは０．００１から２０％；さらにより好ましくは０．１から５％；最も好ましくは０．１から１％）に等しい量でドーピングされる。理論に拘束されるわけではないが、式（１）で表される無機化合物は、斜方晶Ｃｍｃ２１結晶系において結晶化されると考えられる。発光活性化剤Ａも、母体結晶格子において、少なくとも１つの置換的部位（例えば、Ｍ（ＩＩ）カチオンまたはＭ（ＩＩＩ）カチオンを置換）および格子間部位に配置され得ると考えられる。
【００２３】
本発明の赤色蛍光体は、好ましくは、より高い放射エネルギーを有する励起により、４００から８００ｎｍの波長範囲におけるルミネッセンス発光を示す。より好ましくは、本発明の赤色蛍光体は、２００から５５０ｎｍの波長を有する光エネルギーを有する励起により、５５０から７５０ｎｍの波長範囲における発光バンドを示す。好ましくは、赤色蛍光体は、２００ｎｍから６００ｎｍ（好ましくは２００から５５０ｎｍ；より好ましくは３５０から４９０ｎｍ；最も好ましくは、Ｐλｓｏｕｒｃｅは、４５３ｎｍである）のピーク光源波長Ｐλｓｏｕｒｃｅを有する発光スペクトルを示す光源からの励起により、６００から６６０ｎｍ（より好ましくは６２０から６５０ｎｍ；さらにより好ましくは６２５から６５０ｎｍ；最も好ましくは６２５から６４０ｎｍ）のピーク発光波長Ｐλｐｈｏｓｐｈｏｒを有する発光スペクトルを示す。
【００２４】
好ましくは、式（１）で表される無機化合物は、式（２）で表される：
Ｌｉｅ（ＣａａＳｒｂ）ｆＡｌｇＳｉｊＮｕＣｘＯｗＨｖ：ｚＡ  （２）
式中、Ａは、少なくとも１種の発光活性化剤である（好ましくは、Ａは、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｍｎ、ＢｉおよびＳｂからなる金属イオン群から選択される少なくとも１種の発光活性化剤であり、より好ましくは、Ａは、Ｅｕ２＋、Ｃｅ３＋、Ｔｂ３＋、Ｙｂ２＋およびＭｎ２＋からなる金属イオン群から選択される少なくとも１種の発光活性化剤であり、最も好ましくは、Ａは、Ｅｕ２＋である）。０＜ｅ≦０．５（好ましくは０＜ｅ≦０．１；より好ましくは０＜ｅ≦０．０７５；最も好ましくは０＜ｅ≦０．０５）；０≦ａ≦１（好ましくは０．０１≦ａ≦０．５；より好ましくは０．１≦ａ≦０．３）；０≦ｂ≦１（好ましくは０．５≦ｂ≦０．９９；より好ましくは０．７≦ｂ≦０．９）；（ａ＋ｂ）≦１；０．５≦ｆ≦１（好ましくは０．５≦ｆ≦０．９８；より好ましくは０．７５≦ｆ≦０．９５；最も好ましくは０．７５＜ｆ≦０．９）；０．５≦ｇ≦１（好ましくは０．５＜ｇ≦０．９８；より好ましくは０．７５≦ｇ≦０．９５；最も好ましくは０．８≦ｇ≦０．９１）；１≦ｊ≦１．５（好ましくは１≦ｊ≦１．２；より好ましくはｊ＝１）；０＜ｕ＜３（好ましくは１≦ｕ＜３；より好ましくは１≦ｕ≦２．８；最も好ましくは１．５≦ｕ≦２．５）；０＜ｘ≦２（好ましくは０．０５＜ｘ≦１．７５；より好ましくは０．１≦ｘ≦１．５；最も好ましくは０．２≦ｘ≦０．７）；０＜ｗ≦０．７５（好ましくは０＜ｗ≦０．３；より好ましくは０．００１≦ｗ≦０．０７５；最も好ましくは０．００１＜ｗ≦０．０５）；０＜（ｘ＋ｗ）＜３；ｘ≠ｗ；０＜ｖ≦１（好ましくは０＜ｖ≦０．５；より好ましくは０＜ｖ≦０．１；最も好ましくは０＜ｖ≦０．０５）；および、０＜ｚ≦０．５（好ましくは０＜ｚ≦０．２；より好ましくは０．００１＜ｚ≦０．０５；最も好ましくは０．００１＜ｚ≦０．０１）である。
【００２５】
好ましくは、式（２）で表される無機化合物において、Ａは、母体結晶格子において、モル基準でＣａ、ＳｒおよびＬｉ含量と比較して、０．０００１から５０％（より好ましくは０．００１から２０％；さらにより好ましくは０．１から５％；最も好ましくは０．１から１％）に等しい量でドーピングされる。理論に拘束されるわけではないが、式（１）で表される無機化合物は、斜方晶Ｃｍｃ２１結晶系において結晶化されると考えられる。発光活性化剤Ａも、母体結晶格子において、少なくとも１つの置換的部位（例えば、Ｃａ、ＳｒおよびＬｉカチオンを置換）および格子間部位に配置され得る。
【００２６】
好ましくは、式（１）で表される無機化合物は、式（２）で表される：
Ｌｉｅ（ＣａａＳｒｂ）ｆＡｌｇＳｉｊＮｕＣｘＯｗＨｖ：ｚＡ  （２）
（式中、０＜ｅ≦０．５（好ましくは０＜ｅ≦０．１；より好ましくは０＜ｅ≦０．０７５；最も好ましくは０＜ｅ≦０．０５）；０≦ａ≦１（好ましくは０．０１≦ａ≦０．５；より好ましくは０．１≦ａ≦０．３）；０≦ｂ≦１（好ましくは０．５≦ｂ≦０．９９；より好ましくは０．７≦ｂ≦０．９）；（ａ＋ｂ）≦１；（１−ｅ）≦ｆ≦１；（１−ｅ）≦ｇ≦１；１≦ｊ≦（１＋ｅ）；ｕ＝｛３−（４ｘ／３）−ｚ｝；０＜ｘ≦２（好ましくは０．０５＜ｘ≦１．７５；より好ましくは０．１≦ｘ≦１．５；最も好ましくは０．２≦ｘ≦０．７）；０．９＊｛（３ｚ／２）−（ｖ／２）｝≦ｗ≦１．１＊｛（３ｚ／２）−（ｖ／２）｝（好ましくは０．９５＊｛（３ｚ／２）−（ｖ／２）｝≦ｗ≦１．０５＊｛（３ｚ／２）−（ｖ／２）｝；より好ましくは０．９９＊｛（３ｚ／２）−（ｖ／２）｝≦ｗ≦１．０１＊｛（３ｚ／２）−（ｖ／２）｝；最も好ましくはｗ＝｛（３ｚ／２）−（ｖ／２）｝）；０＜ｗ≦０．７５（好ましくは０＜ｗ≦０．３；より好ましくは０．００１≦ｗ≦０．０７５；最も好ましくは０．００１＜ｗ≦０．０５）；０＜（ｘ＋ｗ）＜３；ｘ≠ｗ；０＜ｖ≦１（好ましくは０＜ｖ≦０．５；より好ましくは０＜ｖ≦０．１；最も好ましくは０＜ｖ≦０．０５）；および、０＜ｚ≦０．５（好ましくは０＜ｚ≦０．２；より好ましくは０．００１＜ｚ≦０．０５；最も好ましくは０．００１＜ｚ≦０．０１）である。
【００２７】
好ましくは、式（１）で表される無機化合物は、式（２）で表される：
Ｌｉｅ（ＣａａＳｒｂ）ｆＡｌｇＳｉｊＮｕＣｘＯｗＨｖ：ｚＡ  （２）
式中、０＜ｅ≦０．５（好ましくは０＜ｅ≦０．１；より好ましくは０＜ｅ≦０．０７５；最も好ましくは０＜ｅ≦０．０５）；０≦ａ≦１（好ましくは０．０１≦ａ≦０．５；より好ましくは０．１≦ａ≦０．３）；０≦ｂ≦１（好ましくは０．５≦ｂ≦０．９９；より好ましくは０．７≦ｂ≦０．９）；（ａ＋ｂ）≦１；（１−ｅ）≦ｆ≦１；（１−ｅ）≦ｇ≦１；１≦ｊ≦（１＋ｅ）；ｕ＝｛３−（４ｘ／３）−ｚ−（ｖ／３）｝；０＜ｘ≦２（好ましくは０．０５＜ｘ≦１．７５；より好ましくは０．１≦ｘ≦１．５；最も好ましくは０．２≦ｘ≦０．７）；｛０．９＊（３ｚ／２）｝≦ｗ≦｛１．１＊（３ｚ／２）｝（好ましくは｛０．９５＊（３ｚ／２）｝≦ｗ≦｛１．０５＊（３ｚ／２）｝；より好ましくは｛０．９９＊（３ｚ／２）｝≦ｗ≦｛１．０１＊（３ｚ／２）｝；最も好ましくはｗ＝（３ｚ／２））；０＜（ｘ＋ｗ）＜３；ｘ≠ｗ；０＜ｖ≦１（好ましくは０＜ｖ≦０．５；より好ましくは０＜ｖ≦０．１；最も好ましくは０＜ｖ≦０．０５）；および、０＜ｚ≦０．５（好ましくは０＜ｚ≦０．２；より好ましくは０．００１＜ｚ≦０．０５；最も好ましくは０．００１＜ｚ≦０．０１）である。
【００２８】
好ましくは、式（１）で表される無機化合物は、式（２）で表される：
Ｌｉｅ（ＣａａＳｒｂ）ｆＡｌｇＳｉｊＮｕＣｘＯｗＨｖ：ｚＡ  （２）
式中、０＜ｅ≦０．５（好ましくは０＜ｅ≦０．１；より好ましくは０＜ｅ≦０．０７５；最も好ましくは０＜ｅ≦０．０５）；０≦ａ≦１（好ましくは０．０１≦ａ≦０．５；より好ましくは０．１≦ａ≦０．３）；０≦ｂ≦１（好ましくは０．５≦ｂ≦０．９９；より好ましくは０．７≦ｂ≦０．９）；（ａ＋ｂ）≦１；（１−ｅ）≦ｆ≦１；（１−ｅ）≦ｇ≦１；１≦ｊ≦（１＋ｅ）；ｕ＝｛３−（４ｘ／３）−ｚ｝；０．９＊｛２−（ｖ／４）｝≦ｘ≦１．１＊｛２−（ｖ／４）｝（好ましくは０．９５＊｛２−（ｖ／４）｝≦ｘ≦１．０５＊｛２−（ｖ／４）｝；より好ましくは０．９９＊｛２−（ｖ／４）｝≦ｘ≦１．０１＊｛２−（ｖ／４）｝；最も好ましくはｘ＝｛２−（ｖ／４）｝；｛０．９＊（３ｚ／２）｝≦ｗ≦｛１．１＊（３ｚ／２）｝（好ましくは｛０．９５＊（３ｚ／２）｝≦ｗ≦｛１．０５＊（３ｚ／２）｝；より好ましくは｛０．９９＊（３ｚ／２）｝≦ｗ≦｛１．０１＊（３ｚ／２）｝；最も好ましくはｗ＝（３ｚ／２））；０＜（ｘ＋ｗ）＜３；ｘ≠ｗ；０＜ｖ≦１（好ましくは０＜ｖ≦０．５；より好ましくは０＜ｖ≦０．１；最も好ましくは０＜ｖ≦０．０５）；および、０＜ｚ≦０．５（好ましくは０＜ｚ≦０．２；より好ましくは０．００１＜ｚ≦０．０５；最も好ましくは０．００１＜ｚ≦０．０１）である。
【００２９】
好ましくは、式（１）で表される無機化合物は、式（２）で表される：
Ｌｉｅ（ＣａａＳｒｂ）ｆＡｌｇＳｉｊＮｕＣｘＯｗＨｖ：ｚＡ  （２）
（式中、０＜ｅ≦０．５（好ましくは０＜ｅ≦０．１；より好ましくは０＜ｅ≦０．０７５；最も好ましくは０＜ｅ≦０．０５）；０≦ａ≦１（好ましくは０．０１≦ａ≦０．５；より好ましくは０．１≦ａ≦０．３）；０≦ｂ≦１（好ましくは０．５≦ｂ≦０．９９；より好ましくは０．７≦ｂ≦０．９）；（ａ＋ｂ）≦１；｛１−（２ｅ）｝≦ｆ≦１；ｇ＝１；ｊ＝１；ｕ＝｛３−（４ｘ／３）−ｚ｝；０＜ｘ≦２（好ましくは０．０５＜ｘ≦１．７５；より好ましくは０．１≦ｘ≦１．５；最も好ましくは０．２≦ｘ≦０．７）；０．９＊｛（３ｚ／２）−（ｖ／２）｝≦ｗ≦１．１＊｛（３ｚ／２）−（ｖ／２）｝（好ましくは０．９５＊｛（３ｚ／２）−（ｖ／２）｝≦ｗ≦１．０５＊｛（３ｚ／２）−（ｖ／２）｝；より好ましくは０．９９＊｛（３ｚ／２）−（ｖ／２）｝≦ｗ≦１．０１＊｛（３ｚ／２）−（ｖ／２）｝；最も好ましくはｗ＝｛（３ｚ／２）−（ｖ／２）｝）；０＜（ｘ＋ｗ）＜３；ｘ≠ｗ；０＜ｖ≦１（好ましくは０＜ｖ≦０．５；より好ましくは０＜ｖ≦０．１；最も好ましくは０＜ｖ≦０．０５）；および、０＜ｚ≦０．５（好ましくは０＜ｚ≦０．２；より好ましくは０．００１＜ｚ≦０．０５；最も好ましくは０．００１＜ｚ≦０．０１）である。
【００３０】
本発明の赤色蛍光体は、不純物を含み得る。好ましくは、本発明の赤色蛍光体は、≧８０ｗｔ％（より好ましくは８０から１００ｗｔ％；さらにより好ましくは９０から１００ｗｔ％；さらにより好ましくは９５から１００ｗｔ％；最も好ましくは９９から１００ｗｔ％）の、式（１）で表される無機化合物を含む。より好ましくは、本発明の赤色蛍光体は、≧８０ｗｔ％（より好ましくは８０から１００ｗｔ％；さらにより好ましくは９０から１００ｗｔ％；さらにより好ましくは９５から１００ｗｔ％；最も好ましくは９９から１００ｗｔ％）の、式（１）で表される無機化合物を含み、式（１）で表される無機化合物が、式（２）で表される。
【００３１】
好ましくは、本発明の赤色蛍光体は、式（１）で表される（好ましくは、式（２）で表される）無機化合物を含み、化合物が、式（１）により（好ましくは、式（２）により）特定された原子比率を示し、この比率は、化学量論的比率または化学量論的でない比率であり得る。式（１）で表される（好ましくは、式（２）で表される）無機化合物は、少なくとも２つの異なる結晶相として存在し得る。好ましくは、式（１）で表される（好ましくは、式（２）で表される）無機化合物は、１つの実質的に純粋な結晶相（より好ましくは、≧９８％の特定の結晶相；最も好ましくは、≧９９％の特定の結晶相）として存在する。
【００３２】
好ましくは、本発明の赤色蛍光体は、２５から１５０℃の温度において、その相対発光強度の、≧７０％（より好ましくは≧８５％；最も好ましくは≧９０％）を維持する。より好ましくは、本発明の赤色蛍光体は、２５から２００℃の温度において、その相対発光強度の、≧７０％（より好ましくは≧８５％；最も好ましくは≧９０％）を維持する。最も好ましくは、本発明の赤色蛍光体は、２５から２５０℃の温度において、その相対発光強度の、≧７０％（より好ましくは≧８５％；最も好ましくは≧９０％）を維持する。
【００３３】
好ましくは、本発明の赤色蛍光体は、２から５０ミクロン（より好ましくは４から３０ミクロン；最も好ましくは５から２０ミクロン）のメジアン径を示す。
【００３４】
本発明の赤色蛍光体は、場合により、さらに、無機化合物の表面に適用される表面処理を含む。好ましくは、表面処理は、向上された安定性と向上された処理可能性との少なくとも１つを提供する。表面処理は、例えば、改善された耐湿性を有する無機化合物を付与することにより、式（１）で表される（好ましくは、式（２）で表される）無機化合物に対する、向上された安定性を提供し得る。表面処理は、所定の液体キャリアにおける無機化合物の分散性を向上することにより、式（１）で表される（好ましくは、式（２）で表される）無機化合物に対する、向上された処理可能性を提供し得る。表面処理としては、例えば、ポリマー（例えば、アクリル樹脂、ポリカーボネート、ポリアミド、ポリエチレンおよびポリオルガノシロキサン）；金属酸化物（例えば、酸化マグネシウム、酸化アルミニウム、二酸化ケイ素、酸化チタン、酸化ジルコニウム、酸化スズ、酸化ゲルマニウム、酸化ニオブ、酸化タンタル、酸化バナジウム、酸化ホウ素、酸化アンチモン、酸化亜鉛、酸化イットリウム、酸化ビスマス）；金属窒化物（例えば、窒化ケイ素、窒化アルミニウム）；オルトリン酸塩（例えば、リン酸カルシウム、リン酸バリウム、リン酸ストロンチウム）；ポリリン酸塩；カルシウム塩を含むアルカリ金属リン酸塩およびアルカリ土類金属リン酸塩の組み合わせ（例えば、硝酸カルシウムを含むリン酸ナトリウム）；ならびに、ガラス材料（例えば、ホウケイ酸塩、リンケイ酸塩、アルカリケイ酸塩）があげられる。
【００３５】
本発明の赤色蛍光体は、場合により、液体キャリアに分散されて、本発明の蛍光体組成物を形成する。好ましくは、本発明の蛍光体組成物は、式（１）で表される無機化合物と、液体キャリアとを含み、この無機化合物は液体キャリア中に分散される。より好ましくは、本発明の蛍光体組成物は、式（２）で表される無機化合物と、液体キャリアとを含み、この無機化合物は、液体キャリア中に分散される。本発明の蛍光体組成物は、好ましくは、式（１）で表される（好ましくは、式（２）で表される）無機化合物の保存、および、照明装置（好ましくは、ｐｃＬＥＤデバイス）の製造の少なくとも１つを容易にするために、液体キャリアと共に配合される。液体キャリアは、一過性の（ｆｕｇｉｔｉｖｅ）物質（例えば、処理中に蒸発されるもの）が選択され得る。液体キャリアは、形態が変わる物質（例えば、流動性の液体から非流動性材料に反応されるもの）が選択され得る。
【００３６】
液体キャリアとして使用するのに適した一過性の物質としては、例えば、非極性溶媒（例えば、ペンタン；シクロペンタン；ヘキサン；シクロヘキサン；ベンゼン；トルエン；１，４−ジオキサン；クロロホルム；ジエチルエーテル）および、極性非プロトン性溶媒（例えば、ジクロロメタン；テトラヒドロフラン；酢酸エチル；アセトン；ジメチルホルムアミド；アセトニトリル；ジメチルスルホキシド；プロピレン炭酸塩）があげられる。
【００３７】
液体キャリアとして使用するのに適した変形性液体キャリアとしては、例えば、熱エネルギーおよび光子エネルギーの少なくとも１つに曝されることにより硬化される、熱可塑性樹脂および熱硬化性樹脂があげられる。変形性液体媒体としては、例えば、アクリル樹脂（例えば、（アルキル）アクリレート、例えば、ポリメチル（メタ）アクリレート）；スチレン；スチレン−アクリロニトリル−コポリマー；ポリカーボネート；ポリエステル；フェノキシ樹脂；ブチラール樹脂；ポリビニルアルコール；セルロース樹脂（例えば、エチルセルロース、セルロースアセテートおよびセルロースアセテートブチレート）；エポキシ樹脂；フェノール樹脂；およびシリコーン樹脂（例えば、ポリオルガノシロキサン）があげられる。
【００３８】
本発明の蛍光体組成物は、場合により、さらに、添加剤を含む。好ましい添加剤としては、分散剤があげられる。好ましくは、分散剤は、蛍光体組成物の形成および安定化を促進する。好ましい分散剤としては、例えば、酸化チタン、酸化アルミニウム、チタン酸バリウムおよび酸化ケイ素があげられる。
【００３９】
本発明の蛍光体組成物は、好ましくは、蛍光体組成物に存在する元素を提供するのに選択される原料の組み合わせを使用して、調製される。一部の好ましい原料は、表１に特定される。これらの原料成分の一部は、好ましくは、単一の原料化合物として共に提供される。例えば、Ｓｉ成分およびＮ成分は、好ましくは、単一の窒化ケイ素として提供される。
【００４０】
原料の組み合わせは、場合によりフラックスを含む。使用されるフラックスであれば、特に制限されない。好ましいフラックスとしては、ハロゲン化物含有材料、例えば、ＬｉＣｌ、ＬｉＦ、ＮａＣｌ、ＮａＦ、ＫＣｌ、ＫＦ、ＣｓＣｌ、ＣｓＦ、ＣａＣｌ２、ＣａＦ２、ＢａＣｌ２、ＢａＦ２、ＳｒＣｌ２、ＳｒＦ２、ＡｌＣｌ３、ＡｌＦ３およびＮＨ４Ｃｌ、Ｂ２Ｏ３、Ｈ３ＢＯ３、ＮＨ４Ｆ、Ｎａ２Ｂ４Ｏ７、Ｎａ３ＡｌＦ６、Ｌｉ２Ｏ、Ｎａ２ＯおよびＬｉ３Ｎがあげられる。
【００４１】
【表１】
2014055293.tif 000003
【００４２】
選択された組み合わせの原料は、好ましくは、乾式プロセス、湿式プロセスまたは乾式／湿式プロセスの組み合わせにより混合される。
【００４３】
好ましい乾式混合プロセスでは、選択された組み合わせの原料は、好ましくは、粉砕、混合される。例えば、選択された組み合わせの原料は、乳鉢と乳棒とを使用して手で粉砕、混合され得る。選択された組み合わせの原料は、まず、（例えば、リボンブレンダー、Ｖ型ブレンダ―もしくは高速ミキサーを使用して、）混合され、ついで、（例えば、ハンマーミル、ロールミル、ボールミルまたはジェットミルを使用して、）個々にまたは共に、乾燥粉砕され得る。
【００４４】
好ましい湿式混合プロセスでは、選択された組み合わせの原料は、好ましくは、液体（例えば、アセトンまたはエタノール）に添加され、ついで、湿式ミルを使用して粉砕、混合される。ついで、湿式粉砕された原料は、例えば、乾燥またはスプレー乾燥により、液体から抽出される。
【００４５】
好ましい乾式／湿式プロセスでは、選択された組み合わせの原料は、好ましくは、乳鉢と乳棒を使用して手で粉砕、混合される。選択された組み合わせの原料は、まず、（例えば、ハンマーミル、ロールミル、ボールミルまたはジェットミルを使用して、）個々にまたは共に、乾燥粉砕され得る。ついで、粉砕された原料は、混合を容易にするために、液体（例えば、アセトンまたはエタノール）で混合される。ついで、混合された原料は、更なる処理を容易にするために、例えば、乾燥またはスプレー乾燥により、液体から抽出される。
【００４６】
ついで、原料の混合物は、焼成される。典型的には、原料の混合物は、好ましくは、処理条件下における原料の混合物より低い反応性の材料製の耐熱性容器に入れられる。原料の混合物が焼成中に曝される温度は、好ましくは、１６００から２０００℃である。原料の混合物は、好ましくは、焼成処理中に、大気圧の圧力または大気圧より高い圧力に維持される。
【００４７】
原料の混合物は、好ましくは、焼成処理を通して、高純度ガス雰囲気下に維持される。焼成処理中に存在する雰囲気は、特に制限されないが、減圧が好ましい。好ましくは、焼成処理中に存在する雰囲気は、窒素、アルゴン、一酸化炭素、水素およびそれらの混合物からなる群から選択される。最も好ましくは、焼成処理中に存在する雰囲気は、高純度の窒素と水素との混合物である。
【００４８】
焼成時間は、焼成温度および焼成圧力に応じて変動し得る。好ましくは、焼成時間は、１０分から２４時間（より好ましくは４から１６時間、最も好ましくは８から１２時間）である。
【００４９】
場合により、焼成された材料は、粉砕され、ふるいにかけられ、再焼成され得る。この粉砕、ふるいがけおよび再焼成の処理は、任意に複数回繰り返され得る。
【００５０】
焼成後、焼成された材料は、必要に応じて、好ましくは、すりつぶされ、ふるいにかけられ、洗浄され、乾燥される。好ましくは、焼成された材料は、酸で洗浄され、続けて、脱イオン水で洗浄される。好ましくは、焼成された材料は、望ましくない微粒子および凝集体を除去するために、すりつぶされ、ふるいにかけられ、ついで、酸水溶液（好ましくは、０．５から４モル／Ｌの酸濃度を有する希釈酸）に分散される。使用される酸水溶液は、好ましくは、塩酸、フッ化水素酸、硫酸および硝酸からなる群から選択される。最も好ましくは、使用される酸水溶液は、塩酸である。ついで、材料は、好ましくはさらに、脱イオン水で洗浄される。酸による洗浄は、好ましくは、式（１）で表される無機化合物の結晶構造に組み込まれない原料成分、望まれない副生成物、およびフラックス成分（例えば、ハロゲン化物およびアルカリ土類）を蛍光体組成物から除去する。ついで、洗浄された材料は、好ましくは、乾燥される。ついで、乾燥された材料は、好ましくは、任意の微粒子および大きすぎる材料を除去するために、ふるいにかけられる。
【００５１】
乾燥された材料は、表面処理を有する本発明の蛍光体組成物を提供するために、場合により、さらに処理され得る。
【００５２】
乾燥された材料は、場合により、本発明の蛍光体組成物を形成するために、液体キャリアに分散され得る。
【００５３】
白色光を発光するための本発明の照明装置は、光源発光スペクトルを有する光を生じさせる少なくとも１つの光源、および本発明の赤色蛍光体である第１の光源発光スペクトル調節剤を含み、前記赤色蛍光体は前記光源に放射的に結合されている。本発明の照明装置は、複数の光源を含み得る。
【００５４】
本発明の照明装置に使用される光源（単一または複数）としては、好ましくは、２００と６００ｎｍとの間（好ましくは２００と５５０ｎｍとの間；より好ましくは３５０と４９０ｎｍとの間）にピーク波長Ｐλｓｏｕｒｃｅを有する光を発する光源があげられる。好ましくは、本発明の照明装置に使用される光源は、半導体光源である。より好ましくは、本発明の照明装置に使用される光源は、ＧａＮベースの光源；ＩｎＧａＮベースの光源（例えば、ＩｎｉＡｌｊＧａｋＮ、０≦ｉ≦１、０≦ｊ≦１、０≦ｋ≦１およびｉ＋ｊ＋ｋ＝１）；ＢＮベースの光源；ＳｉＣベースの光源；ＺｎＳｅベースの光源；ＢｉＡｌｊＧａｋＮベースの光源（０≦ｉ≦１、０≦ｊ≦１、０≦ｋ≦１およびｉ＋ｊ＋ｋ＝１）；および、ＢｉＩｎｊＡｌｋＧａｍＮベースの光源（０≦ｉ≦１、０≦ｊ≦１、０≦ｋ≦１、０≦ｍ≦１およびｉ＋ｊ＋ｋ＋ｍ＝１）から選択される半導体光源である。最も好ましくは、本発明の照明装置に使用される光源は、ＧａＮベースの光源およびＩｎＧａＮベースの光源から選択され、この光源は、２００と６００ｎｍとの間（好ましくは２００と５５０ｎｍとの間；より好ましくは３５０と４９０ｎｍとの間；最も好ましくは、Ｐλｓｏｕｒｃｅが４５３ｎｍである）にピーク波長Ｐλｓｏｕｒｃｅを有する光を発する。
【００５５】
好ましくは、本発明の照明装置は、２００と６００ｎｍとの間にピーク波長Ｐλｓｏｕｒｃｅを有する発光スペクトルを有する光源を含み、照明装置において、赤色蛍光体は、光源により発せられた光に曝されることによる、６００と６６０ｎｍとの間にピーク波長Ｐλｐｈｏｓｐｈｏｒを有する発光スペクトルを示す。
【００５６】
本発明の照明装置は、場合により、さらに、第２の光源発光スペクトル調節剤を含み、第２の光源発光スペクトル調節剤は、少なくとも１種の更なる蛍光体を含み、この少なくとも１種の更なる蛍光体は、少なくとも１つの光源および第１の光源発光スペクトル調節剤に、放射的に結合される。好ましくは、第２の光源発光スペクトル調節剤は、赤色を発する蛍光体、青色を発する蛍光体、黄色を発する蛍光体、緑色を発する蛍光体およびそれらの組み合わせからなる群から選択される、少なくとも１種の更なる蛍光体である。好ましくは、第２の光源発光スペクトル調節剤は、光源と第１の光源発光スペクトル調節剤との間に介在される、少なくとも１種の更なる蛍光体である。
【００５７】
好ましくは、本発明の照明装置は、少なくとも２つの蛍光体を含み、少なくとも１種の蛍光体は、本発明の赤色蛍光体である。少なくとも２つの蛍光体は、１つのマトリクス中に混合され得る。または、少なくとも２つの蛍光体は、単一のマトリクスに蛍光体を共に分散するのに代えて、蛍光体が複数の層に重ね合わせられ得るように、個々に分散され得る。蛍光体の積層は、複数の色変換過程を経由して最終的な発光色を得るのに使用され得る。
【実施例】
【００５８】
本発明の一部の実施形態は、下記の実施例において詳細に記載される。
【００５９】
比較例Ｃ１および実施例１〜９
式（１）の無機化合物の調製
比較例Ｃ１および実施例１〜９のそれぞれにおいて、式（１）で表される無機化合物を、表２で特定される量の開始材料による固体状態反応により調製した。本実施例で使用される金属窒化物を、標準的な窒化物形成技術を使用して各金属から予め調製した。各実施例では、表２に記載の開始材料を、粉末状で提供し、検量し、物理的に混ぜ合わせ、乾燥した窒素雰囲気下におけるグローブボックスにおいて、乳鉢と乳棒により、すりつぶして、均一な粉末混合物を形成した。ついで、粉末混合物を、焼成るつぼに載せ、高純度の窒素／水素雰囲気下における、高温加熱炉に入れた。ついで、粉末混合物を、１５５０から２０００℃の温度で、８から１２時間加熱した。得られた材料を、焼成るつぼから取り出し、乳鉢と乳棒とを使用してすりつぶし、１００から４００のメッシュふるいを使用してふるいにかけた。ついで、粉末を、室温で、酸および脱イオン水により洗浄して、生成無機化合物を提供した。
【００６０】
【表２】
2014055293.tif 000004
【００６１】
無機化合物の特性
発光スペクトルは、光源による励起による各生成無機化合物により示した（すなわち、４５３ｎｍにピークを有する発光ダイオード（ＬＥＤ）ランプ、およびその発光を、Ｏｃｅａｎ  Ｏｐｔｉｃｓから入手できる、Ｏｃｅａｎ  Ｏｐｔｉｃｓ  ＵＳＢ４０００分光計を使用して分析した。）。各無機化合物についての発光スペクトルから決定される、ピーク波長Ｐλｐｈｏｓｐｈｏｒおよび発光ピークの半値幅ＦＷＨＭを、表３に報告する。
【００６２】
ＣＩＥ１３．３−１９９５に記載の方法に基づいて、ＬＥＤ光源からの発光により励起された場合、ＣＩＥ１３．３−１９９５で特定されるＸＹＺ表色系における、色座標ＣＩＥｘおよびＣＩＥｙを、３８０〜７８０ｎｍの波長範囲における発光スペクトルからの各無機化合物について算出した。無機化合物について決定された色座標を、表３に報告する。
【００６３】
本実施例からの各生成無機化合物についての内部量子効率を、セル内に詰め込まれた無機化合物をサンプリングし、積分球にセルを載せ、ついで、無機化合物を、光源から発せられる光に曝すことにより測定した。具体的には、光源からの光を、光学的チューブにより導入し、狭帯域通過フィルタによりフィルタリングして、ついで、無機化合物に向けられる４５３ｎｍの波長を有する単色光を提供した。光源からの光による励起により、積分球における無機化合物から発せられた光のスペクトル、および、無機化合物により反射された光のスペクトルを、Ｏｃｅａｎ  Ｏｐｔｉｃｓから入手できる、Ｏｃｅａｎ  Ｏｐｔｉｃｓ  ＵＳＢ４０００分光計により測定した。発光効率を、６８３ｌｍ／Ｗの最大可能効力に基づくＬＥＤに詰めることにより測定した。発光パーセントを、積分発光スペクトル領域／励起スペクトル領域により測定した。これらの各値を、表３に報告する。比較例Ｃ１、実施例３および実施例８に基づいて調製された無機化合物についての発光スペクトルを、それぞれ図１〜３に示す。
【００６４】
【表３】
2014055293.tif 000005
【００６５】
実施例１に基づいて調製された無機化合物を、４５ｋＶ／４０ｍＡでのＮｉフィルタされたＣｕＫα線を使用する、ＰＡＮａｌｙｔｉｃａｌ  Ｘ’ｐｅｒｔ  Ｘ線粉末回折計を使用して、ｘ線回折（２−シータスキャン）により分析した。サンプルを、０．０２のステップサイズにより、ステップあたりの集計時間を１秒とする、１０から８０°へのスキャン（２−シータスキャン）をした。実施例１についてのスキャン出力を、図４に提供する。
【００６６】
４６７ｎｍにピークを有するキセノンランプによる励起による、各生成無機化合物により示される反射スペクトル、およびその発光スペクトルを、Ｊｏｂｉｎ  Ｙｖｏｎから入手できる、ＳＰＥＸ  Ｆｌｕｏｌｏｇ２分光計を使用して観察した。比較例Ｃ１および実施例１〜３についての観察された反射スペクトルを、図５に示す。実施例５および８についての観察された反射スペクトルを、図６に示す。
【００６７】
比較例Ｃ１ならびに実施例１〜３、５および８に基づいて調製された無機化合物の熱消光特性を、Ｏｃｅａｎ  Ｏｐｔｉｃｓ  ＵＳＢ２０００および特注の加熱器を使用して評価した。比較例Ｃ１および実施例１〜３についての観察された熱消光分析の結果を、図７に示す。実施例７および８について観察された熱消光分析の結果を、図８に示す。
【図１】
2014055293.tif 000006
【図２】
2014055293.tif 000007
【図３】
2014055293.tif 000008
【図４】
2014055293.tif 000009
【図５】
2014055293.tif 000010
【図６】
2014055293.tif 000011
【図７】
2014055293.tif 000012
【図８】
2014055293.tif 000013
【外国語明細書】
2014055293000001.pdf
2014055293000002.pdf
2014055293000003.pdf
2014055293000004.pdf